(57)【要約】【課題】和紙調の外観を有しかつ引裂き強度の強い複合繊維構造体および該複合繊維構造体を用いてなる繊維製品を提供する。【解決手段】繊維形成性熱可塑性ポリマーからなり繊度５〜６０ｄｔｅｘのモノフィラメントが経糸および緯糸に配され、かつ経および／または緯の織密度が１００〜４００（本／２．５４ｃｍ）の織物Ａに、合成繊維からなり目付け５〜８０ｇｒ／ｍ２の不織布Ｂを貼り合わせることにより、和紙調の複合繊維構造体を得た後、該複合繊維構造体を用いて繊維製品を得る。【選択図】なし【特許請求の範囲】
【請求項１】
繊維形成性熱可塑性ポリマーからなり繊度５〜６０ｄｔｅｘのモノフィラメントが経糸および緯糸に配され、経および／または緯の織密度が１００〜４００（本／２．５４ｃｍ）の織物Ａに、合成繊維からなり目付け５〜８０ｇｒ／ｍ２の不織布Ｂが貼り合わされてなることを特徴とする和紙調の複合繊維構造体。
【請求項２】
前記の繊維形成性熱可塑性ポリマーがポリエステルである、請求項１に記載の和紙調の複合繊維構造体。
【請求項３】
不織布Ｂを構成する合成繊維がポリエステル長繊維である、請求項１または請求項２に記載の和紙調の複合繊維構造体。
【請求項４】
不織布Ｂが積層遠展法により作られた不織布である、請求項１〜３の和紙調の複合繊維構造体。
【請求項５】
不織布Ｂの厚みが０．０１〜１ｍｍの範囲内である、請求項１〜４の和紙調の複合繊維構造体。
【請求項６】
不織布Ｂの引裂き強度が４Ｎ以上である、請求項１〜５の和紙調の複合繊維構造体。
【請求項７】
織物Ａと不織布Ｂとが、無黄変型の湿気硬化ウレタン系接着剤で貼り合わされてなる、請求項１〜６の和紙調の複合繊維構造体。
【請求項８】
複合繊維構造体全体としての引裂き強度が３．０Ｎ以上である、請求項１〜７の和紙調の複合繊維構造体。
【請求項９】
織物Ａの表面に絵柄がプリントされてなる、請求項１〜８の和紙調の複合繊維構造体。
【請求項１０】
複合繊維構造体の表面に、エンボス加工により凹凸柄が付加されてなる、請求項１〜９の和紙調の複合繊維構造体。
【請求項１１】
請求項１〜１０に記載の複合繊維構造体を用いてなる、障子、パーテーション、壁紙、照明カバー、ラッピング、および屋外エクステリアからなる群より選択されるいずれかの繊維製品。
【発明の詳細な説明】
【技術分野】
【０００１】
本発明は、和紙調の外観を有しかつ引裂き強度の強い複合繊維構造体および該複合繊維構造体を用いてなる繊維製品に関するものである。
【背景技術】
【０００２】
日本古来の和紙はその独特の外観や通気性等の機能性を有しており、室内の装飾品の材料として広く使用されている。しかしながら、和紙は天然材料であるため、引裂き強度が小さい、耐水性に劣る、燃焼しやすいなどいった欠点を有している。
【０００３】
このため近年では、ポリエステル系フィラメントを用いて織編物を製編織し障子戸とすること（例えば、特許文献１参照）や、和紙や不織布にコーテングを施して壁紙などとすること（例えば、特許文献１参照）が提案されている。しかしながら、ポリエステル系フィラメントを用いた織編物では、和紙調の外観が得られないという問題があった。一方、不織布からなるものでは、引裂き強度が小さいという問題があった。
他方、特許文献３では、織物に短繊維からなるウエブが水流絡合により複合一体化された、高級感のある複合繊維構造体が提案されている。
【０００４】
【特許文献１】特開２００２−２９４５３３号公報
【特許文献２】特開平１１−２４７０９３号公報
【特許文献３】特開２００５−９００８号公報
【発明の開示】
【発明が解決しようとする課題】
【０００５】
本発明は上記の背景に鑑みなされたものであり、その目的は、和紙調の外観を有しかつ引裂き強度の強い複合繊維構造体および該複合繊維構造体を用いてなる繊維製品を提供することにある。
【課題を解決するための手段】
【０００６】
本発明者は、上記目的を達成するため鋭意検討した結果、所定の繊度を有するモノフィラメントからなる織物に、所定の目付けを有する不織布を貼り合せることにより、和紙調の外観を有しかつ引裂き強度の強い複合繊維構造体が得られることを見出し、さらに鋭意検討を重ねることにより本発明に想到した。
【０００７】
かくして、本発明によれば「繊維形成性熱可塑性ポリマーからなり繊度５〜６０ｄｔｅｘのモノフィラメントが経糸および緯糸に配され、経および／または緯の織密度が１００〜４００（本／２．５４ｃｍ）の織物Ａに、合成繊維からなり目付け５〜８０ｇｒ／ｍ２の不織布Ｂが貼り合わされてなることを特徴とする和紙調の複合繊維構造体。」が提供される。
【０００８】
その際、前記の繊維形成性熱可塑性ポリマーがポリエステルであることが好ましい。また、不織布Ｂを構成する合成繊維がポリエステル長繊維であることが好ましい。かかる不織布Ｂが積層遠展法により作られた不織布であることが好ましい。不織布Ｂの厚みとしては０．０１〜１ｍｍの範囲内であることが好ましい。また、不織布Ｂの引裂き強度としては９．８Ｎ以上であることが好ましい。
【０００９】
本発明の複合繊維構造体において、織物Ａと不織布Ｂとが、無黄変型の湿気硬化ウレタン系接着剤で貼り合わされていることが好ましい。また、複合繊維構造体全体としての引裂き強度が３Ｎ以上であることが好ましい。また、織物Ａの表面に絵柄がプリントされていることが好ましい。さらに、複合繊維構造体の表面に、エンボス加工により凹凸柄が付加されていることが好ましい。
【００１０】
また、本発明によれば、前記の複合繊維構造体を用いてなる、障子、パーテーション、壁紙、照明カバー、ラッピング、および屋外エクステリアからなる群より選択されるいずれかの繊維製品が提供される。
【発明の効果】
【００１１】
本発明によれば、和紙調の外観を有しかつ引裂き強度の強い複合繊維構造体および該複合繊維構造体を用いてなる繊維製品が提供される。
【発明を実施するための最良の形態】
【００１２】
以下、本発明の実施の形態について詳細に説明する。
まず、織物Ａを構成する、繊維形成性熱可塑性ポリマーからなるモノフィラメントの繊度は、５〜６０ｄｔｅｘである必要がある。該繊度が、５ｄｔｅｘよりも小さいと引裂き強度が低下するため好ましくない。逆に、該繊度が６０ｄｔｅｘよりも大きいと後記のメッシュ数で織成することが困難となるだけでなく、和紙調の外観が得られ難く好ましくない。なお、かかるモノフィラメントの繊度は、経糸と緯糸とで、同繊度であってもよいし、異繊度であってもよい。
【００１３】
前記モノフィラメントを形成する繊維形成性熱可塑性ポリマーの具体例としては、ポリエステル、ナイロン、ポリプロピレン、ポリエチレン、塩ビなど公知のものが例示され、なかでも、ポリエステルが最も好ましく例示される。繊維形成性熱可塑性ポリマーとしてポリエステルを採用することにより、織物Ａを染色することが可能になり、織物Ａの色が自由に表現でき、プリント柄の使用も可能になる。さらには、汚れた際の洗浄も容易となる。
【００１４】
かかるポリエステルとしては、主たる繰り返し単位がエチレンテレフタレートであるポリエチレンテレフタレート系ポリエステル、主たる繰り返し単位がブチレンテレフタレートであるポリブチレンテレフタレート系ポリエステル、主たる繰り返し単位がトリメチレンテレフタレートであるポリトリメチレンテレフタレート系ポリエステルが好ましく例示される。
【００１５】
前記の繊維形成性熱可塑性ポリマーには、本発明の目的を損なわない範囲内で必要に応じて、微細孔形成剤、カチオン可染剤、着色防止剤、熱安定剤、難燃剤、蛍光増白剤、艶消し剤、着色剤、帯電防止剤、吸湿剤、抗菌剤、無機微粒子、マイナスイオン発生剤等を１種又は２種以上を添加してもよい。
【００１６】
前記モノフィラメントの繊維形態は、繊維軸方向に連続したモノフィラメント（長繊維）であれば、特に限定されず、その断面形状（繊維軸と直角方向の断面形状）も特に限定されず、丸、三角、扁平など公知の断面形状が採用でき、中空部を有するものであってもよい。
【００１７】
さらに、前記のモノフィラメントは、常法の紡糸方法により得られるものでよく、強度、伸度の物性は特に限定されない。
【００１８】
織物Ａは、前記のモノフィラメントを、経糸および緯糸に配し、かつ経および／または緯の織密度１００〜４００（本／２．５４ｃｍ）の織物に織成したものである。経および緯の織密度が１００本／２．５４ｃｍよりも小さいと、経糸と緯糸で形成される空隙が大きくなり、引裂き強度が低下するため好ましくない。逆に、経および緯の織密度が４００本／２．５４ｃｍよりも大きいと、製造が困難となるだけでなく、空隙部が小さくなりすぎて通気性が低下する恐れがあり、好ましくない。なお、経の織密度と緯の織密度が、ともに１００〜４００（本／２．５４ｃｍ）の範囲であることが特に好ましい。
【００１９】
前記の織物Ａにおいて、織組織は、特に限定されず、平組織、綾組織、斜文組織等公知の織組織を選定することでき、中でも、目ずれを低減させる上で、平組織が最も好ましい。
【００２０】
織物Ａは、レピア織機など公知の織機を用いて、常法の製織条件で製織することができる。なお、前記の織物Ａにおいて、モノフィラメントの繊度が１５〜３０ｄｔｅｘの範囲内であれば、織物の経および／または緯の織密度が２００〜３００（本／２．５４ｃｍ）の範囲内であることが好ましい。また、モノフィラメントの繊度が５〜１５ｄｔｅｘの範囲内であれば、織物の経および／または緯の織密度が２５０〜４００（本／２．５４ｃｍ）の範囲内であることが好ましい。また、モノフィラメントの繊度が３０〜７５ｄｔｅｘの範囲内であれば、織物の経および／または緯の織密度が５０〜２００（本／２．５４ｃｍ）の範囲内であることが好ましい。
【００２１】
次に、不織布Ｂは合成繊維からなり、その目付けが５〜８０ｇｒ／ｍ２（好ましくは１０〜５０ｇｒ／ｍ２）の範囲内である必要がある。目付けが５ｇｒ／ｍ２よりも小さいと、和紙調の外観が得られず好ましくない。逆に、目付けが８０ｇｒ／ｍ２よりも大きくても、やはり和紙調の外観が得られず好ましくない。
【００２２】
不織布Ｂを構成する合成繊維としては、ポリエステル繊維、ナイロン繊維、ポリプロピレン繊維、ポリエチレン繊維、塩ビ繊維など公知の繊維が例示され、なかでも、ポリエステル繊維が最も好ましく例示される。不織布Ｂを構成する合成繊維としてポリエステル繊維を採用することにより、不織布Ｂを染色することが可能になり、不織布Ｂの色が自由に表現でき、汚れた際の洗浄も容易となる。
【００２３】
ポリエステル繊維を形成するポリエステルとしては、主たる繰り返し単位がエチレンテレフタレートであるポリエチレンテレフタレート系ポリエステル、主たる繰り返し単位がブチレンテレフタレートであるポリブチレンテレフタレート系ポリエステル、主たる繰り返し単位がトリメチレンテレフタレートであるポリトリメチレンテレフタレート系ポリエステルが好ましく例示される。
【００２４】
不織布Ｂを構成する合成繊維中には、本発明の目的を損なわない範囲内で必要に応じて、微細孔形成剤、カチオン可染剤、着色防止剤、熱安定剤、難燃剤、蛍光増白剤、艶消し剤、着色剤、帯電防止剤、吸湿剤、抗菌剤、無機微粒子、マイナスイオン発生剤等を１種又は２種以上を添加してもよい。
【００２５】
前記合成繊維の繊維形態は、短繊維でも長繊維でもよいが、強い引裂き強度を得る上でポリエステル長繊維であることが好ましい。かかる繊維の断面形状（繊維軸と直角方向の断面形状）も特に限定されず、丸、三角、扁平など公知の断面形状が採用でき、中空部を有するものであってもよい。
【００２６】
前記の不織布Ｂを製造する方法としては、特に限定されず水流交絡方法、ニードルパンチ方法、メルトブロー方法、スパンボンド法、積層遠展法などが例示される。なかでも、強い引裂き強度を得る上で積層遠展法（例えば、ユニセル（株）製の「ユニセル」（登録商標）や「シルビナー」（登録商標）など）で得られた不織布が好ましい。
【００２７】
前記の不織布Ｂの厚みとしては、和紙調の外観を得る上で、０．０１〜１ｍｍ（より好ましくは、０．０１〜０．１ｍｍ）の範囲内であることが好ましい。また、不織布Ｂの引裂き強度としては、４Ｎ（０．４９ｋｇｆ）以上（より好ましくは６〜２０Ｎ）であることが好ましい。なお、引裂き強度は、Ｌ１０９６−９０  Ｄ法（ペンジュラム法）により測定するものとする。
【００２８】
本発明の複合繊維構造体は、前記の織物Ａと不織布Ｂとが貼り合わされてなるものである。その際、貼り合わせる方法は特に限定されず、貼りあわせる両者の間に低融点ナイロン不織布などをはさんで融着させる融着法、アクリル系、ウレタン系、ポリエステル系あるいは溶融性パウダなどの接着剤を用いて接着する方法があげられる。なかでも、無黄変型の湿気硬化ウレタン接着剤（例えば、三井武田ケミカル（株）製タケメルトＭＡ３５０１（商品名）など）が耐光堅牢性の点で好ましい。なお、接着剤を用いて接着する方法には、ドクター方式、ローラ方式、反転方式、スプレー方式などがあり、これらの手段を適宜選択することができる。
【００２９】
なお、前記の織物Ａと不織布Ｂとが貼り合わせる前および／または後に、常法の染色加工、起毛加工、バフ加工、エンボス加工、カレンダー加工、プリーツ加工が施されていてもよい。さらには、難燃剤、吸湿吸水剤、マイナスイオン発生剤などの各種機能剤が付加されていてもよい。特に、織物Ａの表面に絵柄がプリントされたり、複合繊維構造体の表面に、エンボス加工により凹凸柄が付加されていると、さらに和紙に近い外観が得られ好ましい。
【００３０】
本発明の複合繊維構造体において、前記の織物Ａと不織布Ｂとが貼り合わされているので、和紙調の外観を有しかつ優れた引裂き強度を有する。複合繊維構造体全体の引裂き強度としては、３Ｎ以上（より好ましくは５Ｎ〜１５Ｎ）であることが好ましい。
【００３１】
本発明の複合繊維構造体は、和紙調の外観を有しかつ強い引裂き強度を有しているので、障子、パーテーション、壁紙、照明カバー、ラッピング、屋外エクステリアなどの繊維製品として好適に使用することができる。
【実施例】
【００３２】
次に本発明の実施例を詳述するが、本発明はこれらによって限定されるものではない。なお、実施例中の各測定項目は下記の方法で測定した。
＜引裂き強度＞
Ｌ１０９６−９０  Ｄ法（ペンジュラム法）に従い、経方向および緯方向の引裂き強度を測定した。
＜耐光堅牢度＞
Ｌ０８４２−１９９８に従い、カーボンアーク照射後の等級で判定した。
＜外観＞
試験者３人の目視判定により、「和紙調の外観である。」「やや和紙調の外観である。」「和紙調の外観でない。」の３段階に評価した。
【００３３】
［実施例１］
繊度１５ｄｔｅｘの、ポリエチレンテレフタレートからなるモノフィラメント（帝人モノフィラメント（株）製、丸断面）を経糸及び緯糸に用いて、通常のレピア織機で、経および緯の織密度２００（本／２．５４ｃｍ）（経、緯同密度）で平織物を織成し、織物Ａとした。一方、ポリチレンテレフタレート長繊維を用いて積層遠展法により不織布としたポリエステル長繊維不織布（ユニセル（株）製「シルビナー」（登録商標）、を不織布Ｂとして準備した。該不織布Ｂの目付けは２５ｇ／ｍ２、厚さは０．０６ｍｍ、引裂き強度は８Ｎ（０．７８ｋｇｆ）であった。
【００３４】
次いで、前記の織物Ａと不織布Ｂとを下記のボンデング条件で貼り合わせることにより、複合繊維構造体を得た。
（ボンデング条件）
・接着剤：無黄変型湿気硬化ウレタン系接着剤  三井武田ケミカル社製タケメルトＭＡ３５０１（商品名）
・ボンデングマシーン：ヒラノテクシード社製、機種Ｒ−Ｗ１
・加熱条件：１２０℃、３秒
・エージング条件：３５℃、２４時間
【００３５】
得られた複合繊維構造体において、経方向の引裂き強度６．８６Ｎ（０．７ｋｇｆ）、緯方向の引裂き強度７．８４Ｎ（０．８ｋｇｆ）、外観が「和紙調の外観である。」であった。さらに、耐光堅牢度４級と耐光堅牢性に優れるものであった。
かかる複合繊維構造体の織物Ａ側表面に竹の絵柄をプリントした後、パーテーションを得たところ、非常に和紙調の外観があり、破れにくく、耐光堅牢性にも優れていた。
【００３６】
［実施例２］
実施例１において、接着剤を難黄変型湿気硬化ウレタン系接着剤  大日本インキ化学（株）製タイフォース３２０（商品名）に変えること以外は実施例１と同様にした。
得られた複合繊維構造体において、経方向の引裂き強度６．８６Ｎ（０．７ｋｇｆ）、緯方向の引裂き強度７．８４Ｎ（０．８ｋｇｆ）、外観が「和紙調の外観である。」であった。さらに、耐光堅牢度２級と実施例１で得られたものよりも耐光堅牢性に劣るものであった。
【００３７】
［比較例１］
実施例１において、該不織布Ｂの目付けは１００ｇ／ｍ２に変えること以外は実施例１と同様にして複合繊維構造体を得たところ、得られた複合繊維構造体において、外観が「和紙調の外観でない。」であった。
【００３８】
［比較例２］
実施例１において、織物Ａ単独では、外観が「和紙調の外観でない。」であった。
【産業上の利用可能性】
【００３９】
本発明によれば、和紙調の外観を有しかつ引裂き強度の強い複合繊維構造体および該複合繊維構造体を用いてなる繊維製品が提供され、その工業的価値は極めて大である。